(57)【特許請求の範囲】
【請求項１】
マイカ粒子を非晶質リン酸カルシウムで被覆した非晶質リン酸カルシウム被覆マイカ粒子が０．１〜９９質量％配合され、且つ、前記非晶質リン酸カルシウム被覆マイカ粒子が
（１）マイカ粒子とｐＨ１．５以下のリン酸とを混合することにより、前記マイカ粒子の表面をｐＨ１．５以下のリン酸で洗浄処理する酸処理工程、
（２）マイカ粒子を固形分濃度０．１〜５０質量％で水に分散させた懸濁液のｐＨが２．０以上となるように、前記酸処理工程にて処理されたマイカ粒子を洗浄する洗浄工程、
（３）該洗浄工程により洗浄されたマイカ粒子と水酸化カルシウムとを混合したアルカリ性の懸濁液を作成するアルカリ工程、
（４）該アルカリ工程において作成されたアルカリ性懸濁液にリン酸を加えることによりマイカ粒子の表面を非晶質リン酸カルシウムで被覆させるリン酸カルシウム被覆工程、
が実施されることにより製造されてなることを特徴とする化粧料。
【請求項２】
前記非晶質リン酸カルシウム被覆マイカ粒子が、パール顔料とされたマイカ粒子を非晶質リン酸カルシウムで被覆したものである請求項１に記載の化粧料。
【発明の詳細な説明】
【技術分野】
【０００１】
本発明は、非晶質リン酸カルシウム複合粒子を用いた化粧料に関するものである。
【背景技術】
【０００２】
従来、鱗片状または板状の粒子形状を有する、タルク、カオリン（白土）、ベントナイト、雲母族鉱物（セリサイト、白雲母、金雲母、黒雲母）、焼成カオリンなどの、天然または人造の粘土鉱物やその加工品、あるいは表面処理品（以下、これらを総称する場合は「粘土鉱物類」とする）は、その粒子形状ゆえに肌に対するすべり感にすぐれることから、粉白粉、固形白粉、ファンデーションなどの、いわゆる粉物のベースメーク化粧料の主原料として、詳しくは着色顔料の色を薄める体質顔料や、あるいは肌からの分泌物である皮脂（油分）や汗（水分）を吸着する吸着剤などの数種の機能を兼ね備えた成分として、多用されてきた。
【０００３】
このうちタルクは透明感があり、また肌に塗り伸ばす際の感触がとくに滑らかで、かつ付着性にすぐれるという特性を有している。またカオリンは、タルクに比べて滑らかさの点で劣るものの、肌からの分泌物を吸着する吸着力や、下地を隠ぺいする隠ぺい力が比較的大きい上、肌の健康に適した弱酸性を示すという特性を有している。
【０００４】
それゆえこれまでは、この２者が、ベースメーク化粧料の主原料として併用される場合が多かった。しかし近時、雲母族鉱物でも透明感の高い化粧効果を持つセリサイトや、あるいは真珠の光沢を持つ酸化チタン被覆粒子（チタン雲母など）も、新たな化粧感を持ったベースメーク化粧料用としてその需要を広げつつある。
【０００５】
特にセリサイトについては、粘土鉱物類の中でも人気が高く、国内産の純度の高い原料が不足をきたしたり、高価であったりし、海外産の純度の低い原料を輸入して、精製して使用しているのが現状である。そのため、通常、セリサイトと他の雲母族鉱物とは“セリサイト”と“マイカ”との呼び名で区別されて用いられている。
またチタン雲母などの酸化チタン被覆粒子は、白雲母、金雲母などの粉砕物や、セリサイト、タルク、合成雲母などの表面に、屈折率の高い酸化チタンの細かな粒子を被覆した加工品で、チタン層の厚みによって多様な干渉色を生じ、それが真珠光沢として好まれている。さらに、近年、酸化チタンに代えて酸化鉄や酸化クロムなどを被覆したものや、酸化チタンにさらに酸化鉄や酸化クロムなどを被覆したもの、もしくはこれらに染料、顔料が複合されたものなどが開発され、それを称してパール顔料もしくはパール光沢顔料といわれている。このパール顔料は、チタン雲母、ベンガラ被覆雲母、ベンガラ被覆チタン雲母、黒酸化鉄被覆チタン雲母、カルミン被覆チタン雲母、コンジョウ被覆チタン雲母、カルミン・コンジョウ被覆チタン雲母、酸化クロム被覆チタン雲母、ベンガラ・黒酸化鉄被覆チタン雲母、黒酸化鉄カルミン被覆チタン雲母、黒酸化鉄コンジョウ被覆チタン雲母、チタン雲母＋黄色４号、チタン雲母＋赤色２０２号、チタン雲母＋青色１号、チタン雲母＋青色１号＋黄色４号などがあげられる。
【０００６】
実際の使用に際しては、これらの粘土鉱物類、即ち、鱗片状または板状の粒子形状を有する鉱物粒子が、その目的に応じて適宜、配合された上、少量の油性成分や着色顔料などの他の成分と混合されて、ベースメーク化粧料が製造される。
【０００７】
先に発明者は、肌の過剰な皮脂やそこに生息する細菌、ウィルスなどのいわゆる老廃物を吸着、除去する機能にすぐれた非晶質リン酸カルシウムを配合することで、ニキビなどによる肌荒れや炎症などを抑制して、肌を正常な状態に維持するとともに、老廃物による化粧くずれを抑制してメイクアップを長持ちさせる効果を付与した化粧料を提案している（特許文献１）。
また、特許文献２には、顔料を分散させた水系中で、水可溶性カルシウム塩と水可溶性リン酸または水可溶性リン酸塩とを徐々に反応させて顔料表面に水酸化アパタイト及び／またはリン酸三カルシウムを沈着させる被覆顔料と該被覆顔料を用いた化粧料が記載されている。
【０００８】
しかし非晶質リン酸カルシウム粒子は、とくに前述したベースメーク化粧料や、あるいはアイシャドウ、口紅などの、肌に塗り伸ばす化粧料に用いた場合に、キシミ感を生じて感触が悪くなることがあり、多量に配合できない場合がある。
そこで、発明者は、マイカなどの鱗片状または板状の基体粒子の表面を、非晶質リン酸カルシウムの微粒子で被覆したことを特徴とする非晶質リン酸カルシウム複合粒子およびこれを用いた化粧料を提案している（特許文献３）。
しかし、このような非晶質リン酸カルシウム複合粒子も基体粒子のみの場合に比べてキシミ感を発生させ易く、化粧料に多量に配合するとキシミ感が生じてしまうという問題を有している。一方、皮脂や細菌、ウィルスなどのいわゆる老廃物を吸着、除去する機能については、このような非晶質リン酸カルシウム複合粒子を化粧料に多く配合しなければ、十分満足するものとならないおそれを有している。
即ち、従来の化粧料においては、皮脂や細菌、ウィルスなどのいわゆる老廃物を吸着、除去する機能を維持しつつ、キシミ感を抑制することが困難であるという問題を有している。
【０００９】
【特許文献１】特開平８−１３３９４２号公報
【特許文献２】特許第２９１４４６０号公報
【特許文献３】特開２０００−１６９１２２号公報
【発明の開示】
【発明が解決しようとする課題】
【００１０】
本発明は、皮脂や細菌、ウィルスなどのいわゆる老廃物を吸着、除去する機能を維持しつつ、キシミ感の抑制された化粧料の提供を課題としている。
【課題を解決するための手段】
【００１１】
本発明者らは、非晶質リン酸カルシウム被覆粒子の表面が非晶質リン酸カルシウムに被覆されている被覆状態とキシミ感とが関係していること、即ち、非晶質リン酸カルシウムで被覆されない部分があるなど基体粒子の表面を覆う非晶質リン酸カルシウムが不均一となることを抑制することで、キシミ感を抑制し得ることを見出した。
さらに、マイカなど鱗片状または板状の基体粒子の表面を非晶質リン酸カルシウムの微粒子で、より均一に被覆することについて鋭意検討を行った結果、マイカに所定の方法で非晶質リン酸カルシウムを被覆することで、従来の非晶質リン酸カルシウム複合粒子に比べて非晶質リン酸カルシウムで被覆されない部分を減少させ得ることを見出し、本発明の完成に到ったのである。
【００１２】
すなわち、本発明は、前記課題を解決すべく、マイカ粒子を非晶質リン酸カルシウムで被覆した非晶質リン酸カルシウム被覆マイカ粒子が０．１〜９９質量％配合され、且つ、前記非晶質リン酸カルシウム被覆マイカ粒子が（１）マイカ粒子とｐＨ１．５以下のリン酸とを混合することにより、前記マイカ粒子の表面をｐＨ１．５以下のリン酸で洗浄処理する酸処理工程、（２）マイカ粒子を固形分濃度０．１〜５０質量％で水に分散させた懸濁液のｐＨが２．０以上となるように、前記酸処理工程にて処理されたマイカ粒子を洗浄する洗浄工程、（３）該洗浄工程により洗浄されたマイカ粒子と水酸化カルシウムとを混合したアルカリ性の懸濁液を作成するアルカリ工程、（４）該アルカリ工程において作成されたアルカリ性懸濁液にリン酸を加えることによりマイカ粒子の表面を非晶質リン酸カルシウムで被覆させるリン酸カルシウム被覆工程、が実施される製造方法により製造されたものであることを特徴とする化粧料を提供する。
【発明の効果】
【００１３】
本発明によれば、非晶質リン酸カルシウム被覆マイカ粒子が、マイカ粒子とｐＨ１．５以下のリン酸とを混合することにより、前記マイカ粒子の表面をｐＨ１．５以下のリン酸で洗浄処理する酸処理工程、マイカ粒子を固形分濃度０．１〜５０質量％で水に分散させた懸濁液のｐＨが２．０以上となるように、前記酸処理工程にて処理されたマイカ粒子を洗浄する洗浄工程、該洗浄工程により洗浄されたマイカ粒子と水酸化カルシウムとを混合したアルカリ性の懸濁液を作成するアルカリ工程、該アルカリ工程において作成されたアルカリ性懸濁液にリン酸を加えることによりマイカ粒子の表面を非晶質リン酸カルシウムで被覆させるリン酸カルシウム被覆工程が実施され製造されていることから非晶質リン酸カルシウム被覆マイカ粒子の表面に非晶質リン酸カルシウムで被覆されない部分が発生することを抑制することができる。
したがって、この非晶質リン酸カルシウム被覆マイカ粒子が配合される化粧料を、皮脂や細菌、ウィルスなどのいわゆる老廃物を吸着、除去する機能を維持しつつキシミ感の抑制されたものとし得る。
【発明を実施するための最良の形態】
【００１４】
以下に、本発明の好ましい実施の形態について説明する。
まず本実施形態の化粧料に用いる非晶質リン酸カルシウム被覆マイカ粒子の製造方法について説明する。
本実施形態における非晶質リン酸カルシウム被覆マイカ粒子の基体粒子には、マイカ粒子が用いられる。
また、本実施形態の非晶質リン酸カルシウム被覆粒子の製造方法においては、前記マイカ粒子とリン酸とを混合してマイカ粒子の表面をｐＨ１．５以下のリン酸で洗浄処理する酸処理工程、マイカ粒子を固形分濃度０．１〜５０質量％で水に分散させた懸濁液のｐＨが２．０以上となるように前記酸処理工程にて処理されたマイカ粒子を洗浄する洗浄工程、該洗浄工程により洗浄されたマイカ粒子と水酸化カルシウムとを混合したアルカリ性の懸濁液を作成するアルカリ工程、および、該アルカリ工程において作成されたアルカリ性懸濁液にリン酸を加えることによりマイカ粒子の表面を非晶質リン酸カルシウムで被覆させるリン酸カルシウム被覆工程を実施して、マイカ粒子の表面を非晶質リン酸カルシウムで被覆させる。
【００１５】
前記酸処理工程においては、酸によりマイカ粒子表面に付着している鉄、チタン、カルシウム、ケイ素、アルミニウム、カリウム、マグネシウムなどの付着物をマイカ粒子の表面から付着物イオンなどとして除去するとともに、マイカ粒子どうしの凝集を抑制させる。この酸処理工程としては、マイカ粒子にリン酸水溶液などをシャワーリングする方法や、リン酸水溶液にマイカ粒子を漬け洗いする方法など、一般の粒状物の洗浄処理方法を採用することができるが、マイカ粒子を全体的に均一かつ十分に処理し得る点から、リン酸水溶液にマイカ粒子を漬け洗いする方法を行うことが好ましい。
なお、このような点において、漬け洗い時のリン酸水溶液に分散させるマイカ粒子の固形分濃度としては、０．１〜５０質量％であることが好ましく、１〜５０質量％であることがより好ましく、５〜３０質量％であることがさらに好ましい。この固形分濃度がこのような範囲であることが好ましいのは、固形分濃度が５０質量％を超えると、前述の付着物イオン除去、凝集の抑制などの効果が基体材料全体に均一かつ十分に得られないおそれを有し、０．１質量％未満の固形分濃度としても、前述の効果を、それ以上、均一かつ十分とすることが期待できないばかりでなく、使用する設備が大掛かりとなることや使用するリン酸の量に対して得られる非晶質リン酸カルシウム被覆マイカ粒子の量が少なくなることなど生産性が低下するおそれを有するためである。
【００１６】
このリン酸水溶液にマイカ粒子を漬け洗いする方法に用いるリン酸としては、特に限定されるものではなく、一般に市販されている７５〜８９質量％の濃度のものを水などで適宜希釈して用いたりすることができる。
【００１７】
前記マイカ粒子としては、無処理のマイカ粒子や、パール顔料とされたマイカ粒子などから選ばれた少なくとも１種が使用される。また、このようなマイカ粒子としては、通常、平均粒径が１〜１００μｍのものを用いることができる。なお、本明細書中における、前記平均粒径とは、レーザ回折法により求められる累積粒度分布を示す曲線の５０ｖｏｌ％の値を意味し、例えば、日本レーザー株式会社から「ロドス」の商品名にて市販のレーザ回折式粒度分布測定装置などにより測定することができる。
また、このようなマイカ粒子は、その寸法についてはとくに限定されないが、前述した肌に対するすべり感を維持して、化粧料に使用した際にキシミ感を生じず良好な感触を持たせるためには、その平板平面における長径の平均値が１〜１０００μｍ程度、短径の平均値が上記長径の平均値の１／２倍以上で、かつ厚みが、上記長径の平均値の１／１０００倍以上、１／２倍未満程度であるのが好ましい。
なお長径の平均値は、上記の範囲内でもとくに３〜５００μｍ程度であるのが好ましい。また短径の比率の上限は、言うまでもなく長径の１倍である。さらに厚みは、上記の範囲内でもとくに、長径の平均値の１／２００〜１／５倍程度であるのが好ましい。平板平面における長径の平均値が上記の範囲未満では、全体としてのサイズが小さすぎて、たとえ全体形状として鱗片状、板状を維持していても、かかるマイカ粒子を使用して製造された非晶質リン酸カルシウム被覆マイカ粒子を化粧料に使用すると、肌に対するすべり感が不十分になるおそれがある。また逆にこの範囲を超えた場合には、大きくなりすぎたマイカ粒子が割れたり折れたりして却ってそのサイズが小さくなりやすく、しかも割れたり折れたりしたものは、長径に対する短径および厚みの比率が前記の範囲を外れて、もはや鱗片状、板状とは言いがたいものとなってしまうために、かかるマイカ粒子を使用して製造された複合粒子を化粧料に使用すると、やはり肌に対するすべり感が不十分になるおそれがある。
【００１８】
なお、マイカ粒子としてパール顔料とされたマイカ粒子を用いる場合には、その干渉色として青、黄、緑、赤、紫など様々な色合いのものを選択することができ、肌の色彩的な欠点を補正しつつ、自然で美しい仕上がりが可能となる。例えば、くすんだ肌や目のまわりのくまなどは、通常、メラニンやうっ血により肌の色彩として黄〜赤色の光が吸収され不足していることから、赤〜橙色の反射干渉色を有するマイカ粒子（パール顔料）を用いて補正し肌を健康的で明るく透明感のある仕上がりとすることができる。また、近年多く見られる敏感肌やアトピー、にきび肌など赤味を呈する肌には、ヘモグロビン色素に吸収され不足している緑色の反射干渉色を有するマイカ粒子を用いることで、赤味をやわらげ自然で美しい仕上がりが可能となる。さらに、しみやそばかすなどの色むらの多い肌には濃いメラニン色素により吸収され不足している黄色の干渉色を有するマイカ粒子を用いて補正し肌を自然に均一化された仕上がりとすることができる。
このような点において、化粧料に用いるマイカ粒子としては、パール顔料とされたマイカ粒子が好適である。
なお、通常、このようなマイカ粒子は、市販品をそのまま使用することができるが、要すれば、分級などを行ってもよい。上記マイカ粒子の表面を被覆する非晶質リン酸カルシウムとは、一般式：Ｃａ3（ＰＯ4）2・ｎＨ2Ｏで表されるように結晶水を含んだリン酸三カルシウムであって、特にその結晶構造が非晶質のものを言う。なお、結晶構造が非晶質であることは、非晶質リン酸カルシウムは、結晶水を多く保有しているため、粉末Ｘ線回折法のパターンが図５に例示のごとく結晶質リン酸カルシウムに比べてブロードとなることから確認することができる。
また、本発明の効果を損ねない限りにおいては、上記非晶質リン酸カルシウムのカルシウムの一部に、例えば、バリウム、ストロンチウム、亜鉛、マグネシウム、ナトリウム、カリウム、鉄、アルミニウム、チタンなどの元素が固溶していたり、あるいは、イオン交換または置換されていたりしてもよく、ＰＯ4の一部が、例えば、ＶＯ4、ＳｉＯ4、ＣＯ4などの原子団の１種で置換されていても良い。
さらに、リン酸カルシウムが、１種または２種以上の金属酸化物と複合してもよい。金属酸化物としては、特に限定されないが、例えば、酸化チタン、酸化亜鉛、酸化セリウムなどがあげられる。
【００１９】
前記洗浄工程においては、前述の酸処理時にマイカ粒子の表面から除去された付着物イオンの濃度を低下させて、後段のリン酸カルシウム被覆工程においてこの付着物イオンがマイカ粒子表面への非晶質リン酸カルシウムの被覆を阻害することを抑制させる。
このとき、洗浄後のマイカ粒子を固形分濃度０．１〜５０質量％、好ましくは１〜５０質量％で水に分散させた懸濁液がｐＨ２．０以上となるよう洗浄する。
この洗浄工程における洗浄方法としては、前述の漬け洗い状態のマイカ粒子に単に水を加えることで洗浄してもよく、漬け洗い状態のマイカ粒子から遠心脱水法などにより酸性液体とともに前述のような付着物イオンを系外に排出させ脱水した後にマイカ粒子を分散させた懸濁液のｐＨが２．０以上となるまで水を加えてすすぐ方法などを用いることができ、要すれば、脱水／すすぎを繰り返し行う方法を採用することもできる。
【００２０】
前記アルカリ工程においては、前述の洗浄工程で洗浄されたマイカ粒子と水酸化カルシウムとを混合したアルカリ性の懸濁液を作成する。ここで、マイカ粒子と水酸化カルシウムとを混合して懸濁液をアルカリ性とするのは、酸性状態で後段のリン酸カルシウム被覆工程を行った場合には、加えたリン酸がリン酸水素カルシウムの形成に消費されて、マイカ粒子表面を非晶質リン酸カルシウムで被覆することが困難となるためである。
【００２１】
前記リン酸カルシウム被覆工程においては、アルカリ工程において作成されたアルカリ性懸濁液にリン酸を加えることによりマイカ粒子の表面を非晶質リン酸カルシウムで被覆する。このとき、前述のごとく懸濁液が酸性状態、特に、ｐＨ５．０未満の状態となればリン酸水素カルシウムの形成が生じるおそれを有することから、このリン酸カルシウム被覆工程におけるアルカリ性懸濁液へのリン酸の添加は、ｐＨが５．０以上に維持された状態で行うことが好ましい。なお、要すれば、アルカリ工程とリン酸カルシウム被覆工程とを交互に実施しつつ、ｐＨを５．０以上に維持させてリン酸水素カルシウムの形成を抑制させてもよい。なお、リン酸カルシウム被覆工程においては、液温を５０℃以下に維持することが好ましい。このとき液温が５０℃を超えるとリン酸カルシウムの結晶性が高くなって結晶水が脱落する結果、得られる非晶質リン酸カルシウム被覆マイカ粒子の老廃物の吸着性能などの活性が低下するおそれがあるからである。
【００２２】
以上のごとく、製造された非晶質リン酸カルシウム被覆粒子は、噴霧乾燥やケーキ乾燥など一般的な乾燥手段を採用することができるが、解砕などの工程を必要とせず、解砕時に非晶質リン酸カルシウム被覆粒子同士が擦れあって、非晶質リン酸カルシウム被覆マイカ粒子の表面から非晶質リン酸カルシウムが脱落してしまうことを抑制し得る点から、噴霧乾燥による乾燥手段を採用することが好ましい。
【００２３】
次いで、このように製造された非晶質リン酸カルシウム被覆マイカ粒子が配合された化粧料について説明する。
本実施形態の化粧料としては、前記非晶質リン酸カルシウム被覆マイカ粒子が０．１〜９９質量％配合される。
なお非晶質リン酸カルシウム被覆マイカ粒子の配合量がこのような範囲とされるのは、非晶質リン酸カルシウム被覆マイカ粒子の配合量が０．１質量％未満の場合には、皮脂や細菌、ウィルスなどのいわゆる老廃物を吸着、除去する効果が得られず、９９質量％を超えて配合する場合には、後述する他の粉末成分、油性成分、機能性成分など化粧料として必要な成分を含有させる余地がなく、化粧料とすることが困難となるためである。
また、前記非晶質リン酸カルシウム被覆マイカ粒子に用いるマイカ粒子として、パール顔料とされたマイカ粒子が用いられる場合には、肌の色彩的な欠点を補正しつつ自然な仕上がりが得られる点において、化粧料に対する非晶質リン酸カルシウム被覆マイカ粒子の配合量は１〜６０質量％であることが好ましい。また、パール顔料以外の無処理のマイカ粒子が用いられた非晶質リン酸カルシウム被覆マイカ粒子の場合には、化粧効果の持続性ならびに粉っぽさ、白っぽさといった不自然な仕上がりとなることを抑制して自然な仕上がりとし得る点において化粧料に対する配合量は１〜９５質量％であることが好ましい。
【００２４】
上記化粧料に配合する非晶質リン酸カルシウム被覆マイカ粒子は、事前に表面処理されていてもよい。表面処理の例としては、たとえばシリコーン、アクリルシリコーン、金属石鹸、レシチン、アミノ酸、コラーゲン、カップリング剤、フッ素系化合物など化粧料で従来用いられている処理であればいずれも採用できる。もちろん、非晶質リン酸カルシウム被覆マイカ粒子は、表面処理せずに化粧料に使用してもよい。
【００２５】
前記化粧料には、他の粉末成分として、酸化チタン、酸化亜鉛、ベンガラ、黄酸化鉄、黒酸化鉄、群青、酸化セリウム、タルク、マイカ（白雲母、金雲母、紅雲母、黒雲母、リチア雲母、合成雲母）、セリサイト、カオリン、ベントナイト、クレー、ケイ酸、無水ケイ酸、ケイ酸マグネシウム、ステアリン酸亜鉛、含フッ素金雲母、合成タルク、硫酸バリウム、硫酸マグネシウム、硫酸カルシウム、チッ化ホウ素、オキシ塩化ビスマス、アルミナ、酸化ジルコニウム、酸化マグネシウム、酸化クロム、カラミン、炭酸マグネシウムおよびこれらの複合体などの無機粉体や、シリコーン粉末、シリコーン弾性粉末、ポリウレタン粉末、セルロース粉末、ナイロン粉末、ＰＭＭＡ粉末、スターチ、ポリエチレン粉末およびこれらの複合体などの有機粉末を、それぞれ１種または２種以上必要に応じて配合することができる。
【００２６】
また、前記化粧料には、油性成分として、流動パラフィン、スクワラン、エステル油、ジグリセライド、トリグリセライド、パーフルオロポリエーテル、ワセリン、ラノリン、セレシン、カルナバロウ、固形パラフィン、脂肪酸、多価アルコール、シリコーン樹脂、フッ素樹脂、アクリル樹脂、ビニルピロリドンなどを１種または２種以上必要に応じて配合することができる。
【００２７】
また、前記化粧料には、機能性成分として、色素、ｐＨ調整剤、保湿剤、増粘剤、界面活性剤、分散剤、安定化剤、着色剤、防腐剤、酸化防止剤、紫外線吸収剤、香料なども本発明の効果を損ねない範囲において適宜配合することができる。
【００２８】
また、前記化粧料の剤型としては、たとえば乳化ファンデーション、パウダーファンデーション、油性ファンデーション、固形乳化ファンデーション、アイシャドウ、チークカラー、ボディパウダー、パフュームパウダー、ベビーパウダー、フェースパウダー、乳液、美容ローション、化粧水、美容クリーム、日焼け防止ローションなどがあげられる。
【００２９】
なお、このような化粧料として、乳化ファンデーション、パウダーファンデーション、油性ファンデーション、固形乳化ファンデーションにおいては、配合される前記非晶質リン酸カルシウム被覆マイカ粒子の平均粒径は、１〜５０μｍであることが、感触面において好ましく、アイシャドウ、チーク、ネイルカラーにおいては、それらの化粧が施された部位にきらめきを与え美観を向上させ得る点において、配合される非晶質リン酸カルシウム被覆マイカ粒子の平均粒径は、５０〜１００μｍであることが好ましい。
【実施例】
【００３０】
次に実施例を挙げて本発明をさらに詳しく説明するが、本発明はこれらに限定されるものではない。
【００３１】
（非晶質リン酸カルシウム被覆マイカ粒子の製造）
（製造例１）
イオン交換水１リットルに、基体材料としての鱗片状マイカ（株式会社山口雲母工業所製「Ｙ−２４００」：平均粒径約９．６６μｍ）４５０ｇを入れ、攪拌下で７．５質量％リン酸水溶液を１５００ｇ加えて１０分間攪拌して懸濁液とした後に、この懸濁液を一昼夜静置することにより酸処理工程を実施した。このときの懸濁液のｐＨをｐＨメーターにて測定したところ、０．１であった。
さらに、吸引ろ過により鱗片状マイカをろ別し、固形分濃度２０％でｐＨが２．０以上となるまでイオン交換水を加えて再懸濁液を作成することにより洗浄工程を実施した。
次いで、ホモミキサーを用いて水酸化カルシウム３７．３ｇをイオン交換水１リットルに分散させた水酸化カルシウム懸濁液を作成し、前記再懸濁液に対して、該再懸濁液のｐＨが１２．５となるまでこの水酸化カルシウム懸濁液を加えてアルカリ工程を実施しアルカリ懸濁液を作成した。
さらに、このアルカリ懸濁液の液温を、５０℃以下になるよう維持しつつ、７．５質量％リン酸水溶液を最終的なｐＨが６．５となるまで加え３０分間攪拌しリン酸カルシウム被覆工程を実施した。
さらに、前述のアルカリ工程とこのリン酸カルシウム被覆工程とを交互に２回ずつ（合計３回ずつ）実施したものをスプレードライヤー（大川原化工機械株式会社製「Ｌ−８」）を用いて、噴霧乾燥造粒を行い、非晶質リン酸カルシウム被覆粒子を製造した。
【００３２】
（製造例２）
製造例１のイオン交換水１リットルに代えてイオン交換水２．５リットル用いて、７．５質量％リン酸水溶液１５００ｇを加えなかった（酸処理工程を実施しなかった）こと以外は製造例１と同様に非晶質リン酸カルシウム被覆粒子を製造した。
【００３３】
（製造例３）
製造例１にて製造された非晶質リン酸カルシウム被覆粒子９７質量％に対して、メチルハイドロジエンポリシロキサンが３質量％となるように配合し、攪拌、乾燥してシリコーン処理された非晶質リン酸カルシウム被覆粒子を製造した。
【００３４】
（製造例４）
製造例１にて製造された非晶質リン酸カルシウム被覆粒子に代えて製造例２にて製造された非晶質リン酸カルシウム被覆粒子を用いたこと以外は製造例３と同様に非晶質リン酸カルシウム被覆粒子を製造した。
【００３５】
（製造例５）
鱗片状マイカ（株式会社山口雲母工業所製「Ｙ−２４００」：平均粒径約９．６６μｍ）に代えて、赤色干渉色系パールマイカ（Ｍｅｒｃｋ社製：商品名「ＴｉｍｉｒｏｎＳｕｐｅｒＲｅｄ」：平均粒径約２４μｍ）を用いたこと以外は、製造例１と同様に非晶質リン酸カルシウム被覆粒子を製造した。
【００３６】
（製造例６）
鱗片状マイカ（株式会社山口雲母工業所製「Ｙ−２４００」：平均粒径約９．６６μｍ）に代えて、赤色干渉色系パールマイカ（Ｍｅｒｃｋ社製：商品名「ＴｉｍｉｒｏｎＳｕｐｅｒＲｅｄ」：平均粒径約２４μｍ）を用いたこと以外は、製造例２と同様に非晶質リン酸カルシウム被覆粒子を製造した。
【００３７】
（製造例７）
鱗片状マイカ（株式会社山口雲母工業所製「Ｙ−２４００」：平均粒径約９．６６μｍ）に代えて、黄色干渉色系パールマイカ（Ｍｅｒｃｋ社製：商品名「ＴｉｍｉｒｏｎＳｕｐｅｒＧｏｌｄ」：平均粒径約２４μｍ）を用いたこと以外は、製造例１と同様に非晶質リン酸カルシウム被覆粒子を製造した。
【００３８】
（製造例８）
鱗片状マイカ（株式会社山口雲母工業所製「Ｙ−２４００」：平均粒径約９．６６μｍ）に代えて、黄色干渉色系パールマイカ（Ｍｅｒｃｋ社製：商品名「ＴｉｍｉｒｏｎＳｕｐｅｒＧｏｌｄ」：平均粒径約２４μｍ）を用いたこと以外は、製造例２と同様に非晶質リン酸カルシウム被覆粒子を製造した。
【００３９】
（製造例９）
水酸化カルシウムの量を３７．３ｇに代えて１８．６５ｇとしたこと以外は、製造例２と同様に非晶質リン酸カルシウム被覆粒子を製造した。
【００４０】
（顕微鏡観察）
製造例１、２の走査型電子顕微鏡写真を図１、２に示す。
また、製造例５の走査型電子顕微鏡写真を図３に示す。
さらに、マイカ粒子単体の走査型電子顕微鏡写真を図４に示す。
図１および図３では、マイカ粒子の表面に付着した非晶質リン酸カルシウムが均一かつ平滑に被覆され、図４に示すマイカ粒子単体と同様の表面状態を示していることがわかる。
また、このときの非晶質リン酸カルシウムの状態は球状あるいは塊状であることも観察された。
これに対して、図２では、非晶質リン酸カルシウムの表面被覆状態が不均一で非晶質リン酸カルシウムが棒状になっていることがわかる。
このように、（１）マイカ粒子とｐＨ１．５以下のリン酸とを混合することにより、前記マイカ粒子の表面をｐＨ１．５以下のリン酸で洗浄処理する酸処理工程、（２）マイカ粒子を固形分濃度０．１〜５０質量％で水に分散させた懸濁液のｐＨが２．０以上となるように、前記酸処理工程にて処理されたマイカ粒子を洗浄する洗浄工程、（３）該洗浄工程により洗浄されたマイカ粒子と水酸化カルシウムとを混合したアルカリ性の懸濁液を作成するアルカリ工程、（４）該アルカリ工程において作成されたアルカリ性懸濁液にリン酸を加えることによりマイカ粒子の表面を非晶質リン酸カルシウムで被覆させるリン酸カルシウム被覆工程が実施され製造された非晶質リン酸カルシウム被覆マイカ粒子は、表面に非晶質リン酸カルシウムで被覆されない部分の発生が抑制され、均一且つ平滑な表面性状を示すことがわかる。
【００４１】
（表面均一平滑性の測定）
（表面粗さ：Ｒａ）
上記顕微鏡観察において示されているように、製造例１および製造例５の非晶質リン酸カルシウム被覆粒子は、基体材料であるマイカ粒子の表面が非晶質リン酸カルシウムにより均一かつ平滑に被覆されている。この非晶質リン酸カルシウムが均一かつ平滑に被覆されているかどうかは、光学式の表面形状測定機などを用いて非晶質リン酸カルシウム被覆粒子の表面粗さを測定することによっても確認することができる。
表面形状を半導体レーザーにより測定することが可能なキーエンス社製の超深度表面形状測定顕微鏡（商品名「ＶＫ−８５００」）を用いて、製造例１、２、９の非晶質リン酸カルシウム被覆粒子及び基体材料である株式会社山口雲母工業所製の鱗片状マイカ（商品名「Ｙ−２４００」：平均粒径約９．６６μｍ）について、０．０１μｍピッチで、ＪＩＳ  Ｂ  ０６０１−１９９４に基づく算術平均粗さ（Ｒａ）の測定をそれぞれの非晶質リン酸カルシウム被覆粒子（あるいは基体材料）について１０回ずつ実施し、その平均を求めた。
なお、測定に際しては、製造例１、２、９の非晶質リン酸カルシウム被覆粒子及び基体材料をエタノールに分散させた希釈溶液をスライドガラスに塗布、乾燥したものを測定試料として用いた。結果を下記表１に示す。
【００４２】
（使用感触）
また、併せて、製造例１、２、９の非晶質リン酸カルシウム被覆粒子及び基体材料である株式会社山口雲母工業所製の鱗片状マイカ（商品名「Ｙ−２４００」：平均粒径約９．６６μｍ）について専門パネラー５名による使用感触（なめらかさ）評価を実施した。
この使用感触評価においては、専門パネラー５名が非晶質リン酸カルシウム被覆粒子あるいは基体材料を直接肌に塗布することにより感触（なめらかさ）の評価を行い、その使用感触を以下の評価基準により採点し、それぞれの非晶質リン酸カルシウム被覆粒子（あるいは基体材料）に対する５名の採点を平均して各評点とした。結果を表１に示す。
評価基準：
４点：なめらか
３点：ややなめらか
２点：ややきしむ
１点：きしむ
【００４３】
【表１】
0004492965.tif 000002
【００４４】
上記の顕微鏡観察結果（図１乃至４）ならびに表面均一平滑性（表面粗さ、使用感触）評価の結果（表１）からもわかるように、非晶質リン酸カルシウム被覆粒子の表面が算術平均粗さにおいて０．２μｍ以下であれば、良好なる使用感触が得られ、基体材料の表面が非晶質リン酸カルシウムによって均一かつ平滑に被覆されている状態であることがわかる。
しかも、上記表１において、製造例１の非晶質リン酸カルシウム被覆粒子は基体材料の表面粗さ以下になっており、非晶質リン酸カルシウムが、特に均一かつ平滑に基体材料の表面に被覆されていることがわかる。
また、この製造例１のような、非晶質リン酸カルシウムにより表面を均一且つ平滑に被覆されたマイカ粒子、すなわち、算術平均粗さにおいて０．２μｍ以下となるように表面が非晶質リン酸カルシウムで被覆された非晶質リン酸カルシウム被覆粒子を配合することにより、化粧料を皮脂や細菌、ウィルスなどのいわゆる老廃物を吸着、除去する機能を維持しつつ、使用感触に優れたものとさせ得ることがわかる。
【００４５】
（実施例、比較例）
次いで、各製造例により製造された非晶質リン酸カルシウム被覆マイカ粒子を用いて化粧料を製造し、この化粧料を２０名の女性パネラーに下記の評価項目について評価してもらい、評点を算出した。なお、この評点の算出に際しては、各パネラーに下記実用特性評価基準により点数をつけてもらい、この点数の２０名の平均値を求めて評点とした。
評価項目：
・肌の色彩的欠点（くすみ・しみ・そばかす、赤味、目の周りのくまなど）補正効果
・仕上がりの透明感
・仕上がりの自然さ
・塗布時の使用感触（なめらかさ）
・３時間後の化粧持ち
実用特性評価基準：
４点：非常に効果があると感じた
３点：効果があると感じた
２点：やや効果があると感じた
１点：効果を感じなかった
【００４６】
（実施例１、比較例１および２）
下記、表２の配合（質量％）に基づきパウダーファンデーションの製造および評価を行った。
なお、製造においては、配合剤の内、粉末原料を攪拌機にて攪拌混合したものに液状材料を加えてさらに混合攪拌し、得られた混合物をプレス機で中皿に圧縮成型しパウダーファンデーションとした。
【００４７】
【表２】
0004492965.tif 000003
注１）トピー工業社製、「ＰＤＭ−１０００」
注２）太平化学産業社製、「ＨＡＰ−１００」
注３）東レ・ダウコーニングシリコーン社製、「トレフィルＥ−５０６Ｃ」
注４）信越化学工業社製、「ＫＦ−９６Ａ−６ｃｓ」
表２から、実施例１では、比較例１および２に比べて使用感触がなめらかできしみ感のない化粧料が得られていることがわかる。また、仕上がりの自然さや化粧持ちにおいても優れたものであることがわかる。
【００４８】
（実施例２、比較例３および４）
下記、表３の配合（質量％）に基づきパウダーファンデーション（水使用可能な夏用粉末固形ファンデーション）の製造および評価を行った。
なお、製造においては、配合剤の内、粉末原料を攪拌機にて攪拌混合したものに液状材料を加えてさらに混合攪拌し、得られた混合物をプレス機で中皿に圧縮成型しパウダーファンデーションとした。
【００４９】
【表３】
0004492965.tif 000004
注１）太平化学産業社製、「ＨＡＰ−１００」
注２）松本油脂製薬社製、「マツモトマイクロスフェアーＭ−３０５」
注３）信越化学工業社製、「ＫＦ−９６Ａ−６ｃｓ」
注４）信越化学工業社製、「ＫＦ−５６」
表３から、実施例２では、比較例３および４に比べて使用感触がなめらかできしみ感のない化粧料が得られていることがわかる。また、仕上がりの自然さや化粧持ちにおいても優れたものであることがわかる。
【００５０】
（実施例３、比較例５）
下記、表４の配合（質量％）に基づきパウダーファンデーションの製造および評価を行った。
なお、製造においては、配合剤の内、粉末原料を攪拌機にて攪拌混合したものに液状材料を加えてさらに混合攪拌し、得られた混合物をプレス機で中皿に圧縮成型しパウダーファンデーションとした。
【００５１】
【表４】
0004492965.tif 000005
注１）トピー工業社製、「ＰＤＭ−１０００」
注２）東レ・ダウコーニングシリコーン社製、「トレフィルＥ−５０６Ｃ」
注３）信越化学工業社製、「ＫＦ−９６Ａ−６ｃｓ」
表４から、実施例３では、比較例５に比べて使用感触がなめらかできしみ感のない化粧料が得られていることがわかる。また、仕上がりの自然さや化粧持ちにおいても優れたものであることがわかる。
【００５２】
（実施例４、比較例６）
下記、表５の配合（質量％）に基づきパウダーファンデーション（水使用可能な夏用粉末固形ファンデーション）の製造および評価を行った。
なお、製造においては、配合剤の内、粉末原料を攪拌機にて攪拌混合したものに液状材料を加えてさらに混合攪拌し、得られた混合物をプレス機で中皿に圧縮成型しパウダーファンデーションとした。
【００５３】
【表５】
0004492965.tif 000006
注１）信越化学工業社製、「ＫＦ−９６Ａ−６ｃｓ」
注２）信越化学工業社製、「ＫＦ−５６」
表５から、実施例４では、比較例６に比べて使用感触がなめらかできしみ感のない化粧料が得られていることがわかる。また、くすみ・くまなどの色彩的欠点を補正する効果に優れ、仕上がりの自然さを有し、さらに化粧持ちにおいても優れたものであることがわかる。
【００５４】
（実施例５、比較例７および８）
下記、表６の配合（質量％）に基づきフェースパウダー（白粉）の製造および評価を行った。
なお、製造においては、配合剤の内、粉末原料を攪拌機にて攪拌混合したものに液状材料を加えてさらに混合攪拌し、得られた混合物をプレス機で中皿に圧縮成型しフェースパウダーとした。
【００５５】
【表６】
0004492965.tif 000007
注１）太平化学産業社製、「球状ＨＡＰ」
注２）太平化学産業社製、「板状ＨＡＰ」
表６から、実施例５では、比較例７および８に比べて使用感触がなめらかできしみ感のない化粧料が得られていることがわかる。また、くすみ・くまなどの色彩的欠点を補正する効果に優れ、仕上がりの透明感、自然さにも優れたものであることがわかる。
【００５６】
（実施例６）
下記、表７の配合（質量％）に基づきＯ／Ｗ乳化クリームファンデーションの製造を行った。
【表７】
0004492965.tif 000008
この実施例６のＯ／Ｗ乳化クリームファンデーションは、なめらかできしみ感のない使用感触が優れたものであった。また、くすみ・くまなどの色彩的欠点を補正する効果に優れ、仕上がりの透明感、自然さにも優れたものであった。
【００５７】
（実施例７）
下記、表８の配合（質量％）に基づきパウダーファンデーションの製造を行った。
【表８】
0004492965.tif 000009
この実施例７のパウダーファンデーションは、なめらかできしみ感のない使用感触が優れたものであった。また、くすみ・くまなどの色彩的欠点を補正する効果に優れ、仕上がりの透明感、自然さにも優れたものであった。
【００５８】
（実施例８）
下記、表９の配合（質量％）に基づき化粧水の製造を行った。
【表９】
0004492965.tif 000010
この実施例８の化粧水は、なめらかで使用感触が優れたものであった。
【００５９】
（実施例９）
下記、表１０の配合（質量％）に基づきＯ／Ｗ型乳液の製造を行った。
【表１０】
0004492965.tif 000011
この実施例９のＯ／Ｗ型乳液は、なめらかで使用感触が優れたものであった。
【００６０】
以上に示した表１〜１０からも非晶質リン酸カルシウムで表面が均一且つ平滑に被覆されたマイカ粒子（非晶質リン酸カルシウム被覆マイカ粒子）が用いられることで、表面が不均一もしくは平滑でない被覆状態の非晶質リン酸カルシウム被覆マイカ粒子が用いられる場合に比べて化粧料を優れた使用感触（なめらかさ）とし得ることがわかる。
【図面の簡単な説明】
【００６１】
【図１ａ】製造例１の非晶質リン酸カルシウム被覆マイカ粒子の走査顕微鏡写真（×２００００）。
【図１ｂ】製造例１の非晶質リン酸カルシウム被覆マイカ粒子の走査顕微鏡写真（×６００００）。
【図２ａ】製造例２の非晶質リン酸カルシウム被覆マイカ粒子の走査顕微鏡写真（×２００００）。
【図２ｂ】製造例２の非晶質リン酸カルシウム被覆マイカ粒子の走査顕微鏡写真（×６００００）。
【図３ａ】製造例５の非晶質リン酸カルシウム被覆マイカ粒子の走査顕微鏡写真（×２００００）。
【図３ｂ】製造例５の非晶質リン酸カルシウム被覆マイカ粒子の走査顕微鏡写真（×６００００）。
【図４ａ】リン酸カルシウムによる被覆がなされていないマイカ粒子単体の走査顕微鏡写真（×２００００）。
【図４ｂ】リン酸カルシウムによる被覆がなされていないマイカ粒子単体の走査顕微鏡写真（×６００００）。
【図５】非晶質リン酸カルシウムと結晶質リン酸カルシウムとの粉末Ｘ線回折チャート。
【図５】
0004492965.tif 000012
【図１ａ】
0004492965.tif 000013
【図１ｂ】
0004492965.tif 000014
【図２ａ】
0004492965.tif 000015
【図２ｂ】
0004492965.tif 000016
【図３ａ】
0004492965.tif 000017
【図３ｂ】
0004492965.tif 000018
【図４ａ】
0004492965.tif 000019
【図４ｂ】
0004492965.tif 000020